(57)【要約】【課題】コーティング液組成物をレンズの表面に容易に付着させること。【解決手段】以下の工程Ａ〜Ｃを含むことを特徴とする、ハードコーティング液組成物の製造方法。  （工程Ａ）ゾル状金属酸化物又は水酸化物を水に分散させて水分散液を得る工程  （工程Ｂ）工程Ａで得た水分散液を、シランカップリング剤と加水分解及び縮合反応させる工程  （工程Ｃ）工程Ｂで得た生成物に、表面張力低下剤と浸透湿潤剤を加えた後、撹拌して熟成させる工程【選択図】なし【特許請求の範囲】
【請求項１】
以下の工程Ａ〜Ｃを含むことを特徴とする、ハードコーティング液組成物の製造方法。
（工程Ａ）ゾル状金属酸化物又は水酸化物を水に分散させて水分散液を得る工程
（工程Ｂ）工程Ａで得た水分散液を、シランカップリング剤と加水分解及び縮合反応させる工程
（工程Ｃ）工程Ｂで得た生成物に、表面張力低下剤と浸透湿潤剤を加えた後、撹拌して熟成させる工程
【請求項２】
工程ＢをｐＨ３．８〜４．５の条件で行う、請求項１に記載の方法。
【請求項３】
ゾル状金属酸化物又は水酸化物の金属酸化物又は水酸化物が、アルミナ水和物、ベーマイト、コロイダルシリカ、水酸化亜鉛、水酸化ジルコニウム及び水酸化チタンからなる群から選択される１種である、請求項１又は２に記載の方法。
【請求項４】
シランカップリング剤が、グリシドキシプロピルトリメトキシシランである、請求項１〜３のいずれか１項に記載の方法。
【請求項５】
浸透湿潤剤が、アセチルアセトンであり、表面張力低下剤が、ポリエーテルシロキサンコポリマーである、請求項１〜４のいずれか１項に記載の方法。
【請求項６】
浸透湿潤剤が、アセチルアセトン及びエチルアセトアセテートからなる群から選択される１種又は２種である、請求項１〜４のいずれか１項に記載の方法。
【請求項７】
金属酸化物又は水酸化物の平均粒径が４０〜８０ｎｍである、請求項１〜６のいずれか１項に記載の方法。
【請求項８】
工程Ａの水の使用量が、金属酸化物又は水酸化物の乾燥重量に対して５〜２５重量倍である、請求項１〜７のいずれか１項に記載の方法。
【請求項９】
工程Ｂのシランカップリング剤の使用量が、金属酸化物又は水酸化物の乾燥重量に対して２．５〜８重量倍である、請求項１〜８のいずれか１項に記載の方法。
【請求項１０】
請求項１〜９のいずれか１項に記載の製造方法で得た組成物で、レンズをコーティングする工程を含む、コーティングされたレンズの製造方法。
【発明の詳細な説明】
【技術分野】
【０００１】
本発明は、有機溶剤を含有していない眼鏡レンズ用ハードコーティング液組成物及びその製造方法に関する。より詳細には、ゾル状金属酸化物又は水酸化物を含有する水分散液をシランカップリング剤と反応させて得られる生成物にポリエーテル（ジ）アルキルポリシロキサンなどの表面張力低下剤とアセチルアセトンまたはエチルアセトアセテートのような粘度及び表面張力調整剤を混合してなるハードコート組成物及びその製造方法に関する。
【背景技術】
【０００２】
プラスチックレンズは、光透過率が良く、耐衝撃性が良い利点があるため、眼鏡のガラスレンズの代用品として広く使用されている。しかし、このようなプラスチックレンズは、低い表面硬度のためスクラッチに弱い欠点があり、このようなスクラッチに弱い性質を解消するために、レンズの表面にハードコーティング膜を形成することは不可欠である。
【０００３】
通常のハードコーティング液は、付着性の向上のために、１〜２種のハイブリッドシラン（シランカップリング剤）を使用し、強さと屈折率を向上させるために、様々な無機酸化物ゾルを使用している。
【０００４】
しかし、無機酸化物ゾルを使用するためには、選択されたシランカップリング剤との相溶性、ｐＨ、粒子サイズ、固形分含量、屈折率、親水性／疎水性などの点を考慮しなければならないので選択される無機酸化物のゾル、シランカップリング剤は、非常に限定的だといえる。
【０００５】
前記シランカップリング剤は、反応の過程中、少量の水によって加水分解、縮合して網目構造を形成するが、この時、各シランによる有機アルコール、シラノール、水などの反応生成物が発生し、少しの粘度上昇も伴う。このような粘度の上昇はコーティング膜の均一性、厚さ、物性に影響を与えるため、粘度を下げ、硬化速度を高めるためにアルコール、セルロースなどの溶剤を使用し、該溶剤は、ともに使用される無機酸化物ゾルの溶剤を考慮して、選択される。使用される無機酸化物ゾルは、水分散型と有機溶媒分散型の２種があり、その粒子サイズは、約２０〜８０ｎｍの超微細粒子分散液が主に使用されており、各メーカーの独自の方法に応じて、様々なｐＨの範囲を有している。
【０００６】
ほとんどのゾル−ゲル法により、低温で製造される無機金属酸化物ゾルは、アルコールを分散媒とした場合には、水が過量に存在すると、簡単にゲル化されて固まってしまう性質があり、水を分散媒とした場合には、組成液のうちシランの最適ｐＨと一致させなければ組成液の安定性を維持し、組成成分を一定に維持するのは難しい。
【０００７】
完成されたハードコーティング液は、浸漬コーティング（ｄｉｐ  ｃｏａｔｉｎｇ）過程を経てコーティングされた後、硬化させて溶剤を気化させることによって最終塗膜を形成することになる。
【０００８】
従来、プラスチックレンズ用のハードコーティング液の溶剤として使用されているメタノールなどのアルコールは、揮発性が強く、予めハードコーティング液を準備して保管することはコーティング液の粘度が経時的に増加することになり、作業時にメタノールなどのアルコールで粘度調整して使用しなければならない。このように、揮発性のハードコーティング液の揮発、揮散を防ぐために、ハードコーティング液を使用するたびに、ハードコーティング液を調製して使用することは非常に面倒で、また、経済的ではない。
【０００９】
さらにメタノールのような溶剤は、揮発性が強く、作業者に有害であるだけでなく、周囲の環境を悪化させ、流通、輸送の過程で、低引火点のために、火災発生の危険性があるため、航空輸送が禁じられ、また最近、先進国では、工場内のメタノールの搬入、保管、使用が禁止されている。
【００１０】
下記の非特許文献１には、金属酸化物であるベーマイト（Ｂｏｅｈｍｉｔｅ、ＡｌＯＯＨ）からナノゾルを作製した後、シランカップリング剤を加え、加水分解および縮合反応させた後、イソプロピルアルコールを加えて、ハードコーティング液を製造することが開示されている。つまり、非特許文献１は、シランカップリング剤を用いて表面改質されたベーマイト粒子にイソプロピルアルコールを加え、ハードコートゾルを製造し、コーティング液として使用するものである。このようなコーティング液は、イソプロピルアルコール溶剤を使用するので、ハードコーティング液の揮発性が強く、人体に有害である。
【００１１】
非特許文献２は、ゾル−ゲル法によりコロイダルシリカとシランカップリング剤からハードコーティング溶液を製造する方法を開示している。この文献の内容は、コロイダルシリカ溶液にエタノールと水を加えた後、溶液を酸性にし、シランカップリング剤を入れて攪拌してハードコーティング液を製造する方法であり、メタノールを使用していない点が有利であるが、エタノールもやはり、揮発性が高いので、ハードコーティング液の使用時にエタノールで粘度を調整しなければならない不便な点があり、アルコールを使用するという点で危険性はそのまま残る。
【００１２】
特許文献１には、多官能性アクリル単量体とアルコール類の有機溶媒、無機導電性コロイド、ラジカル光開始剤を含む光硬化性組成物が開示されており、このような組成物をハードコーティング液で使用することが開示されている。この特許文献においても、有機溶媒としてメタノールなどのアルコールを使用しているので、前述した問題点をそのまま内包している。
【００１３】
プラスチックのシートに使用するためのハードコート用組成物として水性ハードコーティング組成物が、特許文献２等に多数開示されているが、このようなコーティング組成物をプラスチック眼鏡レンズではなく、プラスチックシート等に使用するというものであり、その構成はほとんど多官能性アクリレート、コロイダルシリカなどから構成されており、眼鏡レンズのハードコーティングには使用できない。
【先行技術文献】
【特許文献】
【００１４】
【特許文献１】韓国特許公開公報第10-2004-0051146号
【特許文献２】韓国特許公開公報第10-2010-0037519号
【非特許文献】
【００１５】
【非特許文献１】J. Korean Ind. Eng. Chem. vol.17,  No.  6, December  2006, 2006年, 580-585．
【非特許文献２】Korean Chem．Eng. Res.  vol. 45,  No.  5,  October,  2007,  pp.  442-447.
【発明の概要】
【発明が解決しようとする課題】
【００１６】
通常使用されている有機溶剤を含有するハードコーティング液組成物が人体に有害であり、環境を汚染するため、無機酸化物のゾル溶液とシランカップリング剤の加水分解／縮合反応物を利用してプラスチックレンズの表面にコーティングをするということは、従来の組成物及び／又は方法においては行われていない。即ち、本発明は、コーティング液組成物をレンズの表面に容易に付着させることをその課題とする。
【課題を解決するための手段】
【００１７】
本発明者らは、水性金属酸化物又は水酸化物のゾルを使用し、有機溶剤の代わりにイオン水を使用し、シランカップリング剤の加水分解／縮合反応物をプラスチックレンズの表面にコーティングするために表面張力低下剤、浸透湿潤剤を用いることにより、上記課題を解決できることを発見した。本発明は、このような知見によりなされたものである。
【発明の効果】
【００１８】
本発明のハードコーティング液組成物は、有機溶剤を使用しないので、作業者の人体に有害ではなく、ハードコーティング液が不揮発性なので、保管時、経時的に粘度が高くなるなどの問題点がない。また、本発明のハードコーティング液は、輸送、移動には問題がない。さらに、本発明のハードコーティング液組成物を用いて形成されたプラスチックレンズのハードコート膜の接着性、耐スクラッチ性、硬度も従来のハードコーティング液を使用して形成したコーティング膜に比べて同等またはそれ以上である。したがって、本発明のハードコーティング液組成物は工業的に有利である。
【発明を実施するための形態】
【００１９】
プラスチック眼鏡レンズの種類には、屈折率１．５０のＣＲ−３９、屈折率１．５６のＮＫ−５５（ビニルエステル）、屈折率１．６０のウレタンの他、ポリカーボネート、ポリメチルメタクリレートなどがあり、その中でＣＲ−３９が視力補正用、サングラス、光学レンズとして最も広く使用されている。
【００２０】
まず、屈折率１．５０のＣＲ−３９レンズ用ハードコーティング液組成物について説明する。
【００２１】
一般的に、環境親和性を考慮して水溶性シリカゾルを使用し、有機溶剤の代わりにイオン水を使用すると、さまざまな問題が発生する。その中で、最大の問題は、水の量が多くなると組成物の表面張力が高くなり浸漬コーティング時にコーティング不良の問題が発生して、基材であるＣＲ−３９レンズにコーティングが行われないか、或いは均一にコーティングがなされないという現象が起こることである。また、有機溶剤を使用していないため硬化速度が遅くなり、過剰の水の使用により耐スクラッチ性などの問題が起こるところ、有機溶剤の代わりにイオン水を使用することは禁忌とされている。
【００２２】
その上、屈折率が１．５０であるＣＲ−３９に適用可能な無機ゾルとしてはシリカゾルが唯一のものであり、水性タイプのシリカゾルを使用するためには、レンズ表面への付着力を考慮して選択されたシランと相溶性が良好なことが要求され、また、そのｐＨ、粒子サイズ、分散安定性、乾燥速度などを満足させなければならない。このため、従来の低屈折用レンズのためのハードコーティング液は、すべてメタノール、イソプロピルアルコール、エチルセロソルブなどの有機溶剤を２０〜４０容量％程度使用して表面張力と粘度を下げ、乾燥速度を向上させて製造されている。
【００２３】
本発明では、シリカゾルより屈折率が高く、強度が良いとされたアルミナゾルを、選択されたシランと適宜配合されるようにｐＨ、水分散性、屈折率、強度を調節して使用した。
【００２４】
本発明で使用されるゾル状金属酸化物又は水酸化物における、金属の酸化物又は水酸化物としては、アルミナ水和物、ベーマイト、シリカゾル（コロイダルシリカ）、酸化亜鉛、水酸化亜鉛、酸化ジルコニウム、水酸化ジルコニウム、酸化チタン、水酸化チタンが挙げられる。中でも、アルミナ水和物、ベーマイト、シリカゾル（コロイダルシリカ）、水酸化亜鉛、水酸化ジルコニウム及び水酸化チタンからなる群から選択される１種が好ましい。これらの金属酸化物又は水酸化物としては、ゾル形成の点で、その平均粒径が４０ｎｍ以上であるものが好ましく、また、ゾル形成の点で、その平均粒径が８０ｎｍ以下であるものが好ましく、５０ｎｍ以下であるものがより好ましい。
【００２５】
これらの金属酸化物又は水酸化物の中では、特にアルミナゾル、その中でもベーマイト（Ｂｏｅｈｍｉｔｅ）が好ましく、このベーマイトの平均粒径が５０ｎｍであり、γ−結晶状をなしていることが、水に対する分散性が非常に良好となり、分散安定性が優秀となり、耐スクラッチ性も既存の金属酸化物のゾルに比べて同等か、それよりも優れたものとなるため、好ましい。
【００２６】
アルミナゾルである場合、水に分散させたゾルの形態で使用するが、長期保存できるように、上記ゾル分散液を減圧下で乾燥させてベーマイト（Ｂｏｅｈｍｉｔｅ）の形にして、使用時に水分散液にして使用することもできる。
【００２７】
本発明において、金属酸化物又は水酸化物の乾燥重量に対して水を５〜２５重量倍使用して水分散液とするのが好ましく、水を６〜１０重量倍使用して水分散液とするのがより好ましい。例えば、アルミナゾルは、アルミナ粉末に対して６〜１０重量倍の水を使用するのが好ましい。６重量倍よりも少なく水を混合するとゾルの安定性が低下し、また、１０重量倍よりも多量の水を使用してアルミナゾルを形成させることは可能であるが、得られるハードコーティング液の表面張力が高くなり、後述する表面張力低下剤の使用量が多くなって不利である。
【００２８】
上記ゾル状金属酸化物又は水酸化物を含有する水分散液に反応させるシランカップリング剤としては、３−（トリメトキシシリル）プロピルメタクリレート（ＭＰＴＭＳ）、（３−グリシジルオキシプロピル）トリメトキシシラン（ＧＰＴＭＳ）、フェニルトリメトキシシラン（ＰＹＭＳ）、ビニルトリエトキシシラン（ＶＹＥＳ）などを挙げることができる。これらの中でも、（３−グリシジルオキシプロピル）トリメトキシシラン（ＧＰＴＭＳ）が特に好ましい。
【００２９】
上記ゾル状金属酸化物又は水酸化物を含有する水分散液とシランカップリング剤との反応は、酸性溶液、好ましくはｐＨ３．０超且つｐＨ６未満の酸性条件下で反応させることが好ましく、ｐＨ３．５〜５．０の酸性条件下で反応させることがより好ましく、ｐＨ３．８〜４．５の酸性条件下で反応させることがさらに好ましく、ｐＨ３．８〜４．２の条件とすることが特に好ましい。ｐＨ６以上ではゾル状がゲル状に変化し始め、コーティング可能な安定状態を長期間維持することができなかった。また、ｐＨ３．０以下では、コーティングされたコーティング膜の硬度が低下する傾向があり、望ましくなかった。
【００３０】
上記シランカップリング剤の使用量は、金属酸化物又は水酸化物の乾燥重量に対して２．５〜１２重量倍を使用して反応させることが好ましく、より好ましくは金属酸化物又は水酸化物の乾燥重量に対して２．５〜８重量倍である。
【００３１】
本発明組成物に使用する表面張力低下剤としては、ポリエーテル変性ジメチルポリシロキサン、ポリエーテル変性ジエチルポリシロキサンなどの変性シロキサンを挙げることができる。表面張力低下剤としては、ポリエーテルシロキサンコポリマーが好ましい。これらの表面張力低下剤として、本出願人の市販品であるＢＹＫ−３０６、ＢＹＫ−３００、ＢＹＫ−３１０、その他の湿潤剤などを使用することができる。
【００３２】
アルミナゾル溶液の調製に使用される水の量にも関連があり、アルミナ粉末に対して約７重量倍の水を使用して得られたアルミナゾル溶液の全量１００重量部に対して、表面張力低下剤を０．１〜３．０重量部の比率で配合すると、表面張力が良好に低下し、アルミナとシランカップリング剤が加水分解、縮合反応を起こして得られるハードコーティング液組成物を、眼鏡レンズの表面に良好に付着させることができる。
【００３３】
本発明のハードコーティング液組成物は、浸透湿潤剤を含有する。浸透湿潤剤としては、アセチルアセトン、エチルアセトアセテートなどが挙げられ、１種を単独で用いても２種以上を組み合わせて用いてもよい。この中では、アセチルアセトンが好ましい。
これら浸透湿潤剤は、粘度調整及び安定剤として作用する。これらの化合物の反応機構については、本発明者らにとっても必ずしも明らかではないが、おそらくアルミナゾルとシランカップリング剤の加水分解および縮合反応の場合では、これらの化合物の間のいずれかのオキサイド部分の一部にリガンドとして作用し、粘度調整及び安定剤として機能するのではないかと推測する。なお、粘度調整及び安定剤とは、粘度を調整及び安定化する剤を意味する。
【００３４】
浸透湿潤剤（粘度調整及び安定剤）の使用量は、ハードコーティング液組成物の全量１００重量部に対して０．２〜０．８重量部が適している。０．２重量部よりも少ないと、粘度調整の機能が低下し、０．８重量部を超過すると、発泡の発生などといった安定性低下の問題が起こり好ましくない。
【００３５】
以上では、屈折率が１．５０であるＣＲ−３９に対して適用する例を示したが、屈折率が１．５６以上のレンズには、アルミナゾルの代わりに酸化チタンゾルや、酸化亜鉛ゾルを利用して同様に行なえばよい。使用されるゾル以外には同一成分と同一反応で行うものなので、それについての記載は省略する。
【００３６】
上述した実施形態に関し、本発明は更に以下のハードコーティング液組成物の製造方法等を開示する。
＜１−１＞  以下の工程Ａ〜Ｃを含むことを特徴とする、ハードコーティング液組成物の製造方法。
（工程Ａ）ゾル状金属酸化物又は水酸化物を水に分散させて水分散液を得る工程
（工程Ｂ）工程Ａで得た水分散液を、シランカップリング剤と加水分解及び縮合反応させる工程
（工程Ｃ）工程Ｂで得た生成物に、表面張力低下剤と浸透湿潤剤を加えた後、撹拌して熟成させる工程
＜１−２＞  工程ＢをｐＨ３．８〜４．５の条件で行う、＜１−１＞に記載の方法。
＜１−３＞  ゾル状金属酸化物又は水酸化物の金属酸化物又は水酸化物が、アルミナ水和物、ベーマイト、コロイダルシリカ、水酸化亜鉛、水酸化ジルコニウム及び水酸化チタンからなる群から選択される１種である、＜１−１＞又は＜１−２＞に記載の方法。
＜１−４＞  シランカップリング剤が、グリシドキシプロピルトリメトキシシランである、＜１−１＞〜＜１−３＞のいずれかに記載の方法。
＜１−５＞  浸透湿潤剤が、アセチルアセトンであり、表面張力低下剤が、ポリエーテルシロキサンコポリマーである、＜１−１＞〜＜１−４＞のいずれかに記載の方法。
＜１−６＞  浸透湿潤剤が、アセチルアセトン及びエチルアセトアセテートからなる群から選択される１種又は２種である、＜１−１＞〜＜１−４＞のいずれかに記載の方法。
＜１−７＞  金属酸化物又は水酸化物の平均粒径が４０〜８０ｎｍである、＜１−１＞〜＜１−６＞のいずれかに記載の方法。
＜１−８＞  工程Ａの水の使用量が、金属酸化物又は水酸化物の乾燥重量に対して５〜２５重量倍である、＜１−１＞〜＜１−７＞のいずれかに記載の方法。
＜１−９＞  工程Ｂのシランカップリング剤の使用量が、金属酸化物又は水酸化物の乾燥重量に対して２．５〜８重量倍である、＜１−１＞〜＜１−８＞のいずれかに記載の方法。
【００３７】
＜２−１＞  ＜１−１＞〜＜１−９＞のいずれかに記載の製造方法で得た組成物でレンズをコーティングする工程を含む、コーティングされたレンズの製造方法。
【実施例】
【００３８】
以下、実施例を挙げて本発明をより詳細に説明する。実施例の中で、水とは純水を意味する。
【００３９】
実施例１
室温で反応槽に水５６０ｇを入れ、ＡｌＯＯＨ（平均粒径約５０ｎｍ、γ型結晶状）８０ｇを加えて、２時間撹拌、分散させながら、酢酸で分散液のｐＨを４にした。反応槽の反応液が少し青い光を帯び、透明になるまで撹拌した。得られた反応液を攪拌しながら、グリシドキシプロピルトリメトキシシラン（ＧＰＴＭＳ）３６０ｇを徐々に加えた。この反応は発熱反応であり、発熱が完全に終わるまで、約４〜５時間攪拌した。反応が完結した後、ポリエーテル変性ジメチルポリシロキサン１．５ｇとアセチルアセトン（大井化金（株）製、試薬級、純度９９％）５ｇを添加して、さらに１時間攪拌した。
上記で得られたハードコーティング液でＣＲ−３９レンズを浸漬コーティングし、８０℃で１０分間予備硬化し、１２０℃で２時間硬化して透明な塗膜を得た。試験結果を下記表１に示す。
【００４０】
実施例２
室温で反応槽に水５６０ｇを入れ、ＳｉＯ２粉末１００ｇと酢酸１５ｇを加えて２時間撹拌して分散させた。得られた反応液を攪拌しながら、グリシドキシプロピルトリメトキシシラン（ＧＰＴＭＳ）３６０ｇを徐々に加えた。この反応は発熱反応であり、発熱が完全に終わるまで、約４〜５時間攪拌した。反応が完結した後、ポリエーテル変性ジメチルポリシロキサン２ｇとアセチルアセトン（大井化金（株）、試薬級、純度９９％）１０ｇを添加し、１時間攪拌した。
上記で得られたハードコーティング液でＮＫ−５５レンズ（ビニルエステル）を浸漬コーティングし、８０℃で１０分間予備硬化し、１２０℃で２時間硬化して透明な塗膜を得た。試験結果を下記表１に示す。
【００４１】
実施例３
室温で反応槽に水２５０ｇを入れ、Ｔｉ（ＯＨ）４粉末１００ｇ、酢酸１５ｇを加え、２時間撹拌して分散させた。得られた分散液を攪拌しながら、グリシドキシプロピルトリメトキシシラン（ＧＰＴＭＳ）３６０ｇを徐々に加えた。この反応は発熱反応であり、発熱が完全に終わるまで、約４〜５時間攪拌した。反応が完結した後、ポリエーテル変性ジメチルポリシロキサン２ｇとアセチルアセトン（大井化金（株）、試薬級、純度９９％）１０ｇを加え、１時間再び攪拌した。
上記で得られたハードコーティング液でＭＲ−８（ウレタン）レンズを浸漬コーティングし、８０℃で１０分間予備硬化した後、１２０℃で２時間硬化して透明な塗膜を得た。試験結果を下記表１に示す。
【００４２】
実施例４
実施例３においてＴｉ（ＯＨ）４の代わりにＺｒ（ＯＨ）４を使用することを除いては、実施例３と同様にして実施した。試験結果を下記表１に示す。
【００４３】
比較例１
室温で反応槽にコロイダルシリカ（ＡＢＣ、ナトテック社製、Ｎａｎｏｓ  ＬＳ）３００ｇと酢酸２０ｇ、そしてＧＰＴＭＳ２８０ｇ、水７０ｇを入れ、４時間攪拌して反応を完結させた後、メタノール１５０ｇ、エチルセロソルブ８０ｇ、イソプロピルアルコール１００ｇで希釈し、ポリエーテルシロキサンコポリマー１ｇを添加し、１時間攪拌して、ハードコーティング液を得た。
上記で得られたハードコーティング液でＣＲ−３９レンズを浸漬コーティングし、８０℃で１０分間予備硬化し、１２０℃で２時間硬化して透明な塗膜を得た。
試験結果を下記表１に示す。
【００４４】
比較例２
室温で反応槽に水溶性コロイダルシリカ（触媒化成、Ｃｏｌｌｏｉｄ−Ｓ）２５０ｇと酢酸３０ｇ、そしてＧＰＴＭＳ２８０ｇとメタクリルオキシプロピルトリメトキシシラン８０ｇを入れ、４時間攪拌して反応を完結させた後、メタノール１５０ｇ、エチルセロソルブ８０ｇ、イソプロピルアルコール１００ｇで希釈し、ポリエーテルシロキサンコポリマー１ｇを添加し、１時間攪拌して、ハードコーティング液を得た。
上記で得られたハードコーティング液でＣＲ−３９レンズを浸漬コーティングし、８０℃で１０分間予備硬化した後、１２０℃で２時間硬化して透明な塗膜を得た。
試験結果を下記表１に示す。
【００４５】
比較例３
上記比較例１で得られたハードコーティング液を室温（１５〜２５℃）で１５日間保管し、これをハードコーティング液として使用しようとしたが、コーティング液の粘度増加により使用することができなかった。そしてメタノール６０ｇを追加、攪拌して使用した結果、比較例１とほぼ同様の結果を得た。
【００４６】
比較例４
上記比較例１で得られたハードコーティング液を室温（１５〜２５℃）で５０日間保管し、ハードコーティング液を観察したところ、メタノールが揮発してコーティング液がゲル状になっており、ハードコーティング液として使用することができなかった。
【００４７】
＜測定方法＞
１）接着試験：ＡＳＴＭ  Ｄ３３５９に準じて、硬化されたコーティング層の上にカッターで碁盤状の溝を作製した後、縦テープ（ＯＰＰ）を密着させて、一定の力で数回剥離してコーティング層と基材との密着度を観察した。１ｍｍ間隔で１１×１１で十字に切れ目をいれて１００個の正方形を作り、その上に縦テープ（３Ｍテープ）を付着させた後、急激に引っ張って表面を評価した。残りの数が１００個であれば５Ｂ、９５個以上９９個以下であれば４Ｂ、８５個以上９４個以下であれば３Ｂ、６５個以上８４個以下であれば２Ｂ、３５個以上６４個以下であれば１Ｂ、それ以下であれば０Ｂとした。
【００４８】
２）耐スクラッチ性試験：＃００００スチールウールを使用して、１Ｋｇの荷重で１０回往復させた後、表面の状態を観察した。
◎：表面に傷がなし。
○：表面に若干の傷がある。
△：表面の傷が多い。
【００４９】
３）鉛筆硬度：鉛筆硬度計（２２１−Ｄ、Ｍｉｔｓｕｂｉｓｈｉ  ｐｅｎｃｉｌ  ｈａｒｄｎｅｓｓ  ｔｅｓｔｅｒ）に鉛筆を挟み、１ｋｇ荷重で線を引きながら測定した。表面にキズが発生するまで鉛筆を変えて実施した。
【００５０】
４）沸騰水試験：９６℃〜９８℃の水に、コーティングされたレンズを１０分間浸し、表面クラックを確認し、上記１）に準じて接着試験を行った。
【００５１】
５）予備硬化後の乾燥状態：８０℃／１０〜２０分間硬化後、塗膜のべとつきや、指紋跡が残らないかどうかを観察した。
○：表面にベトツキがなく、指紋の跡がない。
△：表面にベトツキはないが、若干の指紋跡がある。
×：表面にベトツキがあり、指紋の跡がある。
【００５２】
６）塗膜の厚さ：マイクロメーターを用いて、塗膜の厚さを測定した。
【００５３】
７）容量変化：ハードコーティング液を調製し、７日間経過後のコーティング液の全容量の変化を測定し、その結果を下記の評価によって判定した。
１：容量変化が１％以下である。
２：容量変化が１％超３％以下である。
３：容量変化が１０％以上２０％未満である。
４：容量変化が２０％以上である。
【００５４】
８）粘度測定は、ブルックフィールド(BROOKFILED)社製モデルＬＶＴ２３０を用いて、ビーカーに入れられた液体にポイントの位置まで重りを浸漬し、３分間回転させた後、ブレーキをかけてインストルメントパネルに表示された粘度を確認することで行った。
【００５５】
【表１】
2019044146.tif 000002
【００５６】
上記表１に示すように、本発明のハードコーティング液は、付着能に優れ、耐スクラッチ性も、従来のハードコーティング液に比べて同等またはそれ以上であり、鉛筆硬度も優れていた。さらに、本発明のハードコーティング液は、アルコールなどの有機溶剤を使用していないので、長時間保管後も容量変化がほとんどなく、安全に取り扱うことができるものであった。